Способ безокислительной термической обработки изделий из аустенитной коррозионно-стойкой стали
METHOD OF NON-CORROSIVE THERMAL TREATMENT OF ARTICLES FROM AUSTENITIC CORROSION-RESISTANT STEEL

Изобретение относится к способам термической обработки изделий, к которым предъявляются особые требования, в частности к изготовлению переходников из аустенитной коррозионно-стойкой стали 08Х18Н10Т, используемых в качестве конструкционных элементов атомных реакторов.
Известны разные технологические приемы и решения по процедуре нагрева, выдержки и охлаждения при термической обработки коррозионно-стойкой стали, которые нашли промышленное применение в серийном производстве продукции общетехнического назначения. Однако они не обеспечивают требуемое состояние поверхности изделий без окисных пленок, в том числе цветов побежалости от соломенного до фиолетового, предъявляемое к поверхности переходников трубопроводов для атомных реакторов.
Изготовление изделий «Переходник», которое является переходным элементом между трубами разных типоразмеров, проводится штамповкой трубных заготовок из аустенитной коррозионно-стойкой стали 08Х18Н10Т с последующей высокотемпературной термической обработкой (далее-аустенизация) при температуре нагрева от 920 до 1100°С для обеспечения требуемых механических свойств и стойкости к межкристаллитной коррозии. После аустенизации в печах с окислительной атмосферой окисные пленки с наружной и внутренней поверхности изделий необходимо удалять.
Наибольшее распространение получили такие способы удаления окисных пленок, как: механическая и химическая обработки, электрохимическое полирование. Использование механической обработки или электрохимического полирования является затратной и трудоемкой операцией, так как для ее выполнения требуется дополнительное специальное оборудование, а применение химического травления не обеспечивает получения необходимого качества поверхности переходников, к которым как конструкционным элементам атомных реакторов, предъявляются особые требования.
Известен способ термической обработки длинномерных изделий, включающий индукционный нагрев при прохождении изделия через индукторы и последующее принудительное охлаждение, причем нагрев осуществляют в среде инертного газа в две стадии. На первой стадии проводят нагрев до температуры в интервале 750-800°С при скорости нагрева 12-13°С/сек, а на второй стадии - до температуры в интервале 650-900°С при скорости нагрева 0,8-6,2°С/сек. Время нагрева на каждой стадии составляет 24-60 сек. (патент РФ №2421527, С21D 1/42, опубл.20.06.2011). Данный способ позволяет предотвращать появление окалины.
Однако недостатком известного способа является то, что нагрев в среде инертного газа не гарантирует получение поверхности изделий без окисных пленок ввиду возможного наличия конденсата в газе. При этом степень окисления изделий возрастает при нагреве до температуры аустенизации, соответствующей интервалу от 920 до 1100°С и выдержке при этой температуре в течение 10 минут, необходимой для прогрева по толщине.
-3
-3
Наиболее близким к предлагаемому техническому решению является способ безокислительной термической обработки деталей, к поверхности которых предъявляются особые требования, взятый за прототип (патент РФ№ 2456350, С21D 1/74, опубл. 20.07.2012). Способ безокислительной термической обработки, реализуемый при высоком отпуске деталей, включает загрузку обезжиренных деталей в печь, вакуумирование печи до уровня вакуума 10мм рт.ст., нагрев садки до температуры 300-350°С, выдержку при этой температуре 30 - 40 минут для восстановления вакуума 10мм рт. ст., окончательный нагрев до температуры высокого отпуска 600 - 620°С, выдержку при этой температуре, охлаждение до 100-150°С и выгрузку из печи. Указанным способом решаются задачи повышения качества поверхности деталей после термической обработки с обеспечением состояния поверхности без цветов побежалости, а также снижения себестоимости за счет исключения из технологического процесса трудоемкой и затратной операции электрохимического полировании, с помощью которой удаляются окисные пленки. Технический результат в известном способе заключается в применении ступенчатого отпуска для деталей из мартенситных сталей, например 25Х17Н2БШ, 09Х16Н4Б.
Как известно, классификация стали по структуре (аустенитная, мартенситная, ферритная и т.д.) зависит от содержания углерода и легирующих элементов, что в комплексе определяет свойства стали, область применения, способы и параметры термической обработки.
Отличия аустенитных коррозионно-стойких сталей от мартенситных сталей заключаются не только в разном содержании углерода и легирующих элементов, но и в легировании в специальном отношении к углероду (титаном, ниобием). Специальное легирование и аустенизация проводятся для предотвращения склонности к межкристаллитной коррозии аустенитных сталей.
-3
Недостатком прототипа является то, что при нагреве изделий из аустенитной коррозионно-стойкой стали, например 08Х18Н10Т, в печи с уровнем вакуума соответствующим 10мм рт.ст, невозможно получить требуемое состояние поверхности изделий без окисных пленок, в том числе цветов побежалости. Кроме этого, использование температурно-временных параметров термической обработки, а именно: нагрев в диапазоне от 600 до 620°С и выдержке при этой температуре, для аустенитной коррозионно-стойкой стали является не приемлемым, что обусловлено склонностью к межкристаллитной коррозии.
Предлагаемое техническое решение решает задачу обеспечения состояния поверхности изделий из аустенитной коррозионно-стойкой стали после аустенизации без окисных пленок, в том числе цветов побежалости, с обеспечением требуемого уровня механических свойств и стойкости к межкристаллитной коррозии.
-5
-3
-4
3
Технический результат заключается в том, что способ термической обработки изделий из аустенитной коррозионно-стойкой стали, включающий загрузку обезжиренных изделий, вакуумирование садки, нагрев до температуры аустенизации и выдержку при этой температуре с последующим охлаждением, термическую обработку проводят индукционным нагревом в индукторе, установленном в камере, обеспечивающей после вакуумирования остаточное давление не более 8х10мм рт.ст (0,01 Па) и натекание менее 5,00х10л х мм рт.ст/с (6,65х10мхПа/с) в течение не менее 24 секунд, что обеспечивает оптимальное разряжение и возгонку в камере.
-5
-3
-4
3
В отличие от прототипа в предлагаемом способе технический эффект достигается совместным соблюдением нескольких параметров: величины остаточного давления в камере после вакуумирования и величины натекания, обеспечивающих получение поверхности изделий без окисных пленок и цветов побежалости. При нагреве изделия в индукторе до температуры аустенизации от 920 до 970° С с предварительным вакуумированием камеры до остаточного давления не более 8х10мм рт.ст (0,01 Па) и величине натекания менее 5,00х10 л х мм рт.ст/с (6,65х10 м хПа/с) в течение не менее 24 секунд достигается эффект быстрой возгонки, то есть быстрое удаление молекул адсорбированного газа с поверхности изделия, и предотвращение, таким образом, окисления поверхности. Молекулы адсорбированного газа, который образуется из составляющих атмосферы камеры газов (кислорода, углекислого газа, паров воды и т.д.) удерживаются у поверхности изделия силами молекулярного взаимодействия и образуют адсорбционный слой, который способен диффундировать или покидать поверхность вследствие теплового движения.
-5
-3
-4
Увеличение объема и времени натекания увеличивает количество свободного окисляемого газа, что может вызвать появление цветов побежалости. Индукционный нагрев в индукторе, форма активного захвата которого выполнена в виде круговых витков, охватывающих изделие по всей длине, обеспечивает быстрый нагрев по высоте и толщине стенки изделия, что в условиях высокого вакуума 8х10 мм рт.ст (0,01 Па) и малой величиной натекания до 5,00х10 л х мм рт.ст/с (6,65х10 м3 хПа/с) в течение не менее 24 секунд исключает образование окисных пленок.
Способ осуществляют следующим образом.
-5
-5
-4
-3
-4
3
-5
-4
Для подготовки к термической обработке изделий, полученных штампованием патрубков от труб размером ∅70х8 мм из аустенитной коррозионно-стойкой стали 08Х18Н10Т, их подвергают обезжириванию и загружают на поворотный стол в камеру установки диффузионной сварки УДС-М (далее-установка УДС-М). Герметизируют и вакуумируют камеру до значения остаточного давления воздуха в камере не более 8х10 мм рт.ст. (0,01 Па). Измеряют время повышения давления в камере установки УДС-М от 8х10до 2х10 мм рт.ст. (от 0,01 до 0,026 Па), которое при величине натекания менее 5,00х10л х мм рт.ст/с (6,65х10мхПа/с) должно составлять не менее 24 секунд. Загружают в индуктор первый переходник садки, нагревают до температуры 950°С, выдерживают 10 минут, выгружают из индуктора на поворотный стол камеры установки УДС-М. Вращением поворотного стола устанавливают под индуктор следующий переходник, загружают в индуктор, выполняют нагрев, выдержку и выгружают из индуктора на стол камеры. Повторяют операции для каждого переходника садки, после чего охлаждают переходники в камере установки УДС-М при остаточном давлении воздуха в диапазоне от 8х10до 2х10 мм рт.ст. (от 0,01 до 0,026 Па) до температуры не более 200°С. После проводят разгерметизацию камеры и выгружают переходники.
Состояние поверхности переходников из аустенитной коррозионно-стойкой стали 08Х18Н10Т после термической обработки и результаты испытаний образцов приведены в таблице.
Из приведенных результатов следует, что вакуумная термическая обработка переходников из аустенитной коррозионно-стойкой стали 08Х18Н10Т по предлагаемому техническому решению обеспечивает получение светлой поверхности изделий без окисных пленок, в том числе цветов побежалости, а также требуемые механические свойства и стойкость против межкристаллитной коррозии.